(57)【要約】【課題】広い可視光領域（400〜700 nm）の波長範囲において、入射角0〜70°という広い角度範囲で高い反射率を有する反射鏡を提供する。【解決手段】基板と、基板上に順に形成された下地層、反射層及び増反射層とを有する反射鏡において、下地層は酸化アルミニウムを含む膜を含み、反射層は銀又は銀合金からなり、増反射層は酸化アルミニウムを含む屈折率1.61〜1.75の中間屈折率膜及び屈折率1.35以下の超低屈折率膜を含むことを特徴とする反射鏡。【選択図】図１
2016109785.tif 000002
【特許請求の範囲】
【請求項１】
基板と、前記基板上に順に形成された下地層、反射層及び増反射層とを有する反射鏡において、
前記下地層は酸化アルミニウムを含む膜を含み、
前記反射層は銀又は銀合金からなり、
前記増反射層は酸化アルミニウムを含む屈折率1.61〜1.75の中間屈折率膜及び屈折率1.35以下の超低屈折率膜を含むことを特徴とする反射鏡。
【請求項２】
請求項１に記載の反射鏡において、前記下地層に含まれる前記酸化アルミニウムを含む膜の物理膜厚は10〜200 nmであり、前記反射層の物理膜厚は100〜500 nmであり、前記増反射層に含まれる前記中間屈折率膜の物理膜厚は10 nm以上であり、前記超低屈折率膜の物理膜厚は21 nm以上であることを特徴とする反射鏡。
【請求項３】
請求項１又は２に記載の反射鏡において、前記下地層に含まれる前記酸化アルミニウムを含む膜は酸化アルミニウム膜であり、前記中間屈折率膜は酸化アルミニウム膜であり、前記超低屈折率膜はフッ化マグネシウムのナノ粒子膜、シリカエアロゲル膜、花弁状アルミナ膜及びフッ素樹脂膜のいずれかであることを特徴とする反射鏡。
【請求項４】
請求項１〜３のいずれかに記載の反射鏡において、前記増反射層は四層構成からなり、前記反射層から順に前記中間屈折率膜、前記超低屈折率膜、屈折率1.85〜2.6の高屈折率膜及び屈折率1.351〜1.6の低屈折率膜が形成されていることを特徴とする反射鏡。
【請求項５】
請求項１〜３のいずれかに記載の反射鏡において、前記増反射層は四層構成からなり、前記反射層から順に前記超低屈折率膜、前記中間屈折率膜、屈折率1.85〜2.6の高屈折率膜及び屈折率1.351〜1.6の低屈折率膜が形成されていることを特徴とする反射鏡。
【請求項６】
請求項４又は５に記載の反射鏡において、前記増反射層の前記中間屈折率膜の物理膜厚は10〜20 nmであり、前記超低屈折率膜の物理膜厚は21〜91 nmであり、前記高屈折率膜の物理膜厚は28〜68 nmであり、前記低屈折率膜の物理膜厚は59〜150 nmであることを特徴とする反射鏡。
【請求項７】
請求項１〜３のいずれかに記載の反射鏡において、前記増反射層は五層構成からなり、反射層から順に前記中間屈折率膜、前記超低屈折率膜、屈折率1.85〜2.6の第一の高屈折率膜、屈折率1.351〜1.6の低屈折率膜及び屈折率1.85〜2.6の第二の高屈折率膜が形成されていることを特徴とする反射鏡。
【請求項８】
請求項１〜３のいずれかに記載の反射鏡において、前記増反射層は五層構成からなり、反射層から順に前記超低屈折率膜、前記中間屈折率膜、屈折率1.85〜2.6の第一の高屈折率膜、屈折率1.351〜1.6の低屈折率膜及び屈折率1.85〜2.6の第二の高屈折率膜が形成されていることを特徴とする反射鏡。
【請求項９】
請求項７又は８に記載の反射鏡において、前記増反射層の前記中間屈折率膜の物理膜厚は10〜20 nmであり、前記超低屈折率膜の物理膜厚は21〜91 nmであり、前記第一の高屈折率膜の物理膜厚は28〜68 nmであり、前記低屈折率膜の物理膜厚は59〜99 nmであり、前記第二の高屈折率膜の物理膜厚は3〜23 nmであることを特徴とする反射鏡。
【請求項１０】
請求項４〜９のいずれかに記載の反射鏡において、前記高屈折率膜は酸化チタン膜、酸化ニオブ膜及び酸化タンタル膜のいずれかであり、前記低屈折率膜はフッ化マグネシウム膜、酸化シリコン膜、及び酸化シリコンと酸化アルミニウムの混合膜のいずれかであることを特徴とする反射鏡。
【請求項１１】
請求項１〜10のいずれかに記載の反射鏡を用いることを特徴とする光学機器。
【請求項１２】
請求項１〜10のいずれかに記載の反射鏡を用いることを特徴とするOA機器。
【発明の詳細な説明】
【技術分野】
【０００１】
本発明は、反射鏡及びそれを用いた光学機器及びOA機器に関する。
【背景技術】
【０００２】
従来より、カメラ、双眼鏡、顕微鏡等の光学機器や、複写機、プロジェクタ等のOA機器に反射鏡が用いられている。反射鏡を用いた光学機器の一例として、反射鏡を備えたデジタル一眼レフカメラを図15に示す。図15に示すデジタル一眼レフカメラ１では、撮像レンズ２を透過した光束はハーフミラー３により分割され、透過光は撮像素子４に、反射光はファインダー光学系５のピント板６にほぼ垂直に入射し、ペンタプリズム７の内部で反射した後に接眼光学系８に導かれる。ペンタプリズム７の内部で光を反射するために、ペンタプリズム７のピント板６側の面と対向する面及び接眼光学系８側の面と対向する面に反射鏡10がそれぞれ設けられている。
【０００３】
このように光学機器やOA機器に用いられる反射鏡としては、基板に真空蒸着法やスパッタリング法によって銀を蒸着し、その蒸着膜を反射膜とした反射鏡が既に知られている。しかし、従来の銀反射膜を用いた反射鏡の場合、450〜700 nmの可視光領域における光の反射率が向上するが、可視光の短波長域である450 nm以下で反射率が急激に低下するという問題があった。この反射鏡に垂直に光を入射（０°入射）させたときの分光反射率と、反射鏡10の垂線に対して70°の入射角を有する光を入射（70°入射）させたときの分光反射率とを、それぞれシミュレーションにより求めた結果を図６に示す。図６に示すように、入射角０°でも70°でも波長450 nm以下における反射率が97％以下と低かった。
【０００４】
特許第4125158号（引用文献１）は、樹脂基板上に下地層、反射膜、保護層を設けてなる反射鏡であって、下地層はTiO2膜とAl2O3膜の交互層で樹脂基板と反射膜に接する膜はTiO2膜であり、反射膜は銀膜、保護層はTiO2膜とAl2O3膜の交互層で形成されている反射鏡を開示している。
【先行技術文献】
【特許文献】
【０００５】
【特許文献１】特許第4125158号公報
【発明の開示】
【発明が解決しようとする課題】
【０００６】
しかし引用文献１の反射鏡は、Al2O3が屈折率1.65程度の中間的な屈折率を有するため、TiO2のような高屈折率膜（通常は屈折率2.2以上）との交互層による光の干渉効果を弱めてしまい、広い可視光領域（400〜700 nm）の波長範囲において、入射角0〜70°の広い角度範囲での反射率が十分でない。
【０００７】
従って、本発明の目的は、広い可視光領域（400〜700 nm）の波長範囲において、入射角0〜70°という広い角度範囲で高い反射率を有する反射鏡を提供することである。
【０００８】
また本発明の別の目的は、かかる反射鏡を備えた光学機器及びOA機器を提供することである。
【課題を解決するための手段】
【０００９】
上記目的に鑑み鋭意研究の結果、本発明者は、基板上に順に形成された下地層、反射層及び増反射層とを有する反射鏡において、前記下地層に酸化アルミニウムを含む膜を含め、前記反射層を銀又は銀合金からなる膜とし、前記増反射層に酸化アルミニウムを含む屈折率1.61〜1.75の中間屈折率膜及び屈折率1.35以下の超低屈折率膜を含めることにより、広い可視光領域（400〜700 nm）の波長範囲において、入射角0〜70°という広い角度範囲で高い反射率を得られることを見出し、本発明に想到した。
【００１０】
すなわち、本発明の反射鏡は、基板と、前記基板上に順に形成された下地層、反射層及び増反射層とを有し、前記下地層は酸化アルミニウムを含む膜を含み、前記反射層は銀又は銀合金からなり、前記増反射層は酸化アルミニウムを含む屈折率1.61〜1.75の中間屈折率膜及び屈折率1.35以下の超低屈折率膜を含むことを特徴とする。
【００１１】
前記下地層に含まれる前記酸化アルミニウムを含む膜の物理膜厚は10〜200 nmであり、前記反射層の物理膜厚は100〜500 nmであり、前記増反射層に含まれる前記中間屈折率膜の物理膜厚は10 nm以上であり、前記超低屈折率膜の物理膜厚は21 nm以上であるのが好ましい。
【００１２】
前記下地層に含まれる前記酸化アルミニウムを含む膜及び前記増反射層に含まれる前記中間屈折率膜は酸化アルミニウム膜であり、前記超低屈折率膜はフッ化マグネシウムのナノ粒子膜、シリカエアロゲル膜、花弁状アルミナ膜及びフッ素樹脂膜のいずれかであるのが好ましい。
【００１３】
前記増反射層は四層構成からなり、前記反射層から順に前記中間屈折率膜、前記超低屈折率膜、屈折率1.85〜2.6の高屈折率膜及び屈折率1.351〜1.6の低屈折率膜が形成されているか、前記反射層から順に前記超低屈折率膜、前記中間屈折率膜、屈折率1.85〜2.6の高屈折率膜及び屈折率1.351〜1.6の低屈折率膜が形成されているのが好ましい。この場合、前記増反射層の前記中間屈折率膜の物理膜厚は10〜20 nmであり、前記超低屈折率膜の物理膜厚は21〜91 nmであり、前記高屈折率膜の物理膜厚は28〜68 nmであり、前記低屈折率膜の物理膜厚は59〜150 nmであるのが好ましい。
【００１４】
前記増反射層は五層構成からなり、反射層から順に前記中間屈折率膜、前記超低屈折率膜、屈折率1.85〜2.6の第一の高屈折率膜、屈折率1.351〜1.6の低屈折率膜及び屈折率1.85〜2.6の第二の高屈折率膜が形成されているか、反射層から順に前記超低屈折率膜、前記中間屈折率膜、屈折率1.85〜2.6の第一の高屈折率膜、屈折率1.351〜1.6の低屈折率膜及び屈折率1.85〜2.6の第二の高屈折率膜が形成されているのが好ましい。この場合、前記増反射層の前記中間屈折率膜の物理膜厚は10〜20 nmであり、前記超低屈折率膜の物理膜厚は21〜91 nmであり、前記第一の高屈折率膜の物理膜厚は28〜68 nmであり、前記低屈折率膜の物理膜厚は59〜99 nmであり、前記第二の高屈折率膜の物理膜厚は3〜23 nmであるのが好ましい。
【００１５】
前記高屈折率膜は酸化チタン膜、酸化ニオブ膜及び酸化タンタル膜のいずれかであり、前記低屈折率膜はフッ化マグネシウム膜、酸化シリコン膜、及び酸化シリコンと酸化アルミニウムの混合膜のいずれかであるのが好ましい。
【００１６】
本発明の光学機器及びOA機器は上記反射鏡を備えることを特徴とする。
【図面の簡単な説明】
【００１７】
【図１】本発明の一実施例による反射鏡を示す図である。
【図２】本発明の別の実施例による反射鏡を示す図である。
【図３】本発明のさらに別の実施例による反射鏡を示す図である。
【図４】本発明のさらに別の実施例による反射鏡を示す図である。
【図５】本発明のさらに別の実施例による反射鏡を示す図である。
【図６】従来の反射鏡の反射率の分光特性を示すグラフである。
【図７】比較例１の反射鏡の反射率の分光特性を示すグラフである。
【図８】実施例１の反射鏡の反射率の分光特性を示すグラフである。
【図９】実施例２の反射鏡の反射率の分光特性を示すグラフである。
【図１０】比較例２の反射鏡の反射率の分光特性を示すグラフである。
【図１１】比較例３の反射鏡の反射率の分光特性を示すグラフである。
【図１２】実施例３の反射鏡の反射率の分光特性を示すグラフである。
【図１３】実施例４の反射鏡の反射率の分光特性を示すグラフである。
【図１４】実施例５の反射鏡の反射率の分光特性を示すグラフである。
【図１５】反射鏡を備えたデジタル一眼レフカメラの一例を示す模式図である。
【発明を実施するための形態】
【００１８】
[1] 反射鏡
本発明の一実施態様による反射鏡10を図１に示す。図１に示すように、反射鏡10は基板20と、基板20上に順に形成された下地層21、反射層22及び増反射層23とを有する。下地層21は酸化アルミニウムを含む膜を含み、反射層22は銀又は銀合金からなる膜であり、増反射層23は酸化アルミニウムを含む屈折率1.61〜1.75の中間屈折率膜及び屈折率1.35以下の超低屈折率膜を含む。
【００１９】
(1) 基板
基板20の材料は、各光学機器に応じて公知のものが適宜使用可能であり、例えば青板ガラス、白板ガラス、S-FSL5（オハラ製）、S-BSL7（オハラ製）、S-LAL18（オハラ製）、S-LAH66（オハラ製）、S-TIH53（オハラ製）等のガラス基板、ポリカーボネート樹脂、ポリアセタール樹脂、アクリル樹脂、ポリスチレン樹脂、ポリイミド樹脂、ポリエチレンテレフタレート樹脂、ポリブチレンテレフタレート樹脂、ABS樹脂等の樹脂基板アクリル、ゼオネックス、ポリカーボネート、ポリエチレンテレフタレート等の一般的な樹脂材料やガラスを用いることができる。
【００２０】
(2) 下地層
下地層21は、基板20から反射層22側への水分の移動を防ぎ、耐湿性を向上させるために設けられる層であり、酸化アルミニウムを含む膜を含む。酸化アルミニウムを含む膜の材料としては例えば酸化ケイ素と酸化アルミニウムの混合物、酸化ランタンと酸化アルミニウムの混合物、酸化イットリウムと酸化アルミニウムの混合物などが挙げられる。下地層21の酸化アルミニウムを含む膜は酸化アルミニウム膜であるのが好ましい。
【００２１】
下地層21は、酸化アルミニウムを含む膜のほかに、酸化亜鉛、酸化スズ、酸化インジウム、酸化チタン、酸化ニオブ、酸化ランタン及び酸化クロムからなる群から選ばれる１種以上を含む多層膜でも良い。
【００２２】
下地層21に含まれる酸化アルミニウムを含む膜は、10〜200 nmの物理膜厚を有しているのが好ましい。酸化アルミニウムを含む膜の膜厚が10 nm未満の場合は耐湿性が十分ではなく、膜厚が200 nmを越えても耐湿性は殆ど向上しない。酸化アルミニウムを含む膜の物理膜厚は20〜190 nmであるのがより好ましい。
【００２３】
(3) 反射層
反射層22は、入射する光を反射させるために設けられる銀又は銀を含む合金からなる層である。銀を含む合金は例えば銀にスズ、金、銅、亜鉛、白金、パラジウムからなる少なくとも1種類を混合した合金が挙げられる。反射層22の物理膜厚は100〜500 nmであるのが好ましく、12〜480 nmであるのがさらに好ましい。反射層22の物理膜厚が500 nmを超えても反射率は向上せず、物理膜厚が100 nm未満では所望する反射率を得ることが困難である。
【００２４】
(4) 増反射層
増反射層23は、反射層22を保護するとともに反射特性を向上させるために設けられる層である。増反射層23の酸化アルミニウムを含む中間屈折率膜の材料としては例えば酸化アルミニウム、酸化ケイ素と酸化アルミニウムの混合物、酸化ランタンと酸化アルミニウムの混合物、酸化イットリウムと酸化アルミニウムの混合物が挙げられる。中間屈折率膜は酸化アルミニウム膜であるのが好ましい。増反射層に含まれる中間屈折率膜の物理膜厚は10 nm以上であるのが好ましい。中間屈折率膜が10 nm未満であると、耐湿性が不十分である上に、反射特性も悪い。中間屈折率膜の物理膜厚は11〜19 nmであるのがより好ましい。
【００２５】
屈折率1.35以下の超低屈折率膜は、フッ化マグネシウムのナノ粒子膜、シリカエアロゲル膜、花弁状アルミナ膜及びフッ素樹脂膜のいずれかであるのが好ましい。超低屈折率膜の屈折率は1.09〜1.34であるのが好ましい。フッ化マグネシウムのナノ粒子膜及びシリカエアロゲル膜は従来のゾル―ゲル法により形成することができる。花弁状アルミナ膜及びフッ素樹脂膜についても従来の製造方法により形成することができる。
【００２６】
超低屈折率膜の物理膜厚は21 nm以上であるのが好ましい。超低屈折率膜が21 nm未満であると、十分な反射特性が得られない。超低屈折率膜の物理膜厚は22〜90nmであるのがより好ましい。
【００２７】
増反射層23は、図２に示すように、四層構成からなり、反射層22から順に中間屈折率膜23a、超低屈折率膜23b、屈折率1.85〜2.6の高屈折率膜23c及び屈折率1.351〜1.6の低屈折率膜23dが形成されているのが好ましい。増反射層23をこのような層構成にすることにより、広い可視光領域（400〜700 nm）の波長範囲において、入射角0〜70°の広い角度範囲で反射率97.5％以上という高い反射率を有する反射鏡が得られる。
【００２８】
中間屈折率膜23aと超低屈折率膜23bの積層順は逆でも良い。すなわち増反射層23は、図３に示すように、四層構成からなり、反射層22から順に超低屈折率膜23b、中間屈折率膜23a、屈折率1.85〜2.6の高屈折率膜23c及び屈折率1.351〜1.6の低屈折率膜23dが形成されていても良い。
【００２９】
増反射層23は、図４に示すように、五層構成からなり、反射層22から順に中間屈折率膜23a、超低屈折率膜23b、屈折率1.85〜2.6の高屈折率膜23c、屈折率1.351〜1.6の低屈折率膜23d及び屈折率1.85〜2.6の高屈折率膜23eが形成されていても良い。増反射層23をこのような層構成にすることにより、広い可視光領域（400〜700 nm）の波長範囲において、入射角0〜70°の広い角度範囲で反射率97.5％以上という高い反射率を有する反射鏡が得られる。
【００３０】
中間屈折率膜23aと超低屈折率膜23bの積層順は逆でも良い。すなわち増反射層23は、図５に示すように、五層構成からなり、反射層22から順に超低屈折率膜23b、中間屈折率膜23a、屈折率1.85〜2.6の高屈折率膜23c、屈折率1.351〜1.6の低屈折率膜23d及び屈折率1.85〜2.6の高屈折率膜23eが形成されていても良い。
【００３１】
中間屈折率膜23aの材料は下地層21の中間屈折率膜と同じものを用いることができるが、酸化アルミニウムが好ましい。高屈折率膜23c，23eは酸化チタン膜、酸化ニオブ膜及び酸化タンタル膜のいずれかであるのが好ましい。低屈折率膜23dはフッ化マグネシウム膜、酸化シリコン膜、及び酸化シリコンと酸化アルミニウムの混合膜のいずれかであるのが好ましい。
【００３２】
(5) 密着層
下地層21と反射層22との接着力を向上させるために、下地層21と反射層22との間に金属膜からなる密着層を設けても良い。密着層に使用される金属材料としては、銅、クロム、ニッケルやクロム・ニッケル合金等のクロム系合金を用いることができる。密着層は１層膜であっても良いし、多層膜であっても良い。密着層３の物理膜厚は0.1〜200 nmであるのが好ましい。なお下地層21と反射層22との間に充分な密着性能が得られる場合には必ずしも密着層を設ける必要はない。
【００３３】
(6) その他
耐磨耗性を向上させるために、増反射層23の上に保護層をさらに設けても良い。保護層としては、二酸化ケイ素等が挙げられる。保護層の物理膜厚は10〜100 nmであるのが好ましい。耐湿性や耐塩水性を向上させるために、増反射層23又は保護層の上に撥水層をさらに設けても良い。撥水層としては、含フッ素ケイ素化合物等が挙げられる。撥水層物理膜厚は１〜10 nm程度であるのが好ましい。
【００３４】
下地層21、反射層22、増反射層23の中間屈折率膜23a、高屈折率膜23c，23e及び低屈折率膜23d、密着層、保護層及び撥水層は真空蒸着法、スパッタリング法、イオンプレーティング法等の物理蒸着法、熱CVD、プラズマCVD、光CVD等の化学蒸着法等により形成することができるが、真空蒸着法又はスパッタリング法が好ましい。
【００３５】
本発明の反射鏡の層構成は上記のものに限定されず、本発明の範囲内において、種々の形態を採用することができる。また本発明の反射鏡はカメラ、双眼鏡、顕微鏡等の光学機器や、複写機、プロジェクタ等のOA機器に好適に用いることができる。
【実施例】
【００３６】
本発明を以下の実施例によりさらに詳細に説明するが、本発明はこれらの例に限定されるものではない。
【００３７】
実施例１
S-BSL7（オハラ製）からなる基板上に表１に示す七層構成（図４）の膜を形成し、反射鏡10を製造した。第１層〜第３層及び第５層〜第７層は真空蒸着法により形成し、第４層のシリカエアロゲル膜はゾルゲル法により形成した。
【表１】
2016109785.tif 000003
【００３８】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図７に示す。図７に示すように、入射角０°でも70°でも波長400〜700 nmにおける反射率が97.5％以上と高かった。
【００３９】
実施例２
S-BSL7（オハラ製）からなる基板上に表２に示す七層構成（図４）の膜を形成し、反射鏡10を製造した。第１層〜第３層及び第５層〜第７層は真空蒸着法により形成し、第４層のシリカエアロゲル膜はゾルゲル法により形成した。
【表２】
2016109785.tif 000004
【００４０】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図８に示す。図８に示すように、入射角０°でも70°でも波長400〜700 nmにおける反射率が97.5％以上と高かった。
【００４１】
実施例３
BK7からなる基板上に表３に示す六層構成（図３）の膜を形成し、反射鏡10を製造した。第１層〜第３層は真空蒸着法により形成し、第４層のシリカエアロゲル膜はゾルゲル法により形成し、第５層及び第６層はスパッタリングにより形成した。
【表３】
2016109785.tif 000005
【００４２】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図９に示す。図９に示すように、入射角０°でも70°でも波長400〜700 nmにおける反射率が97.5％以上と高かった。
【００４３】
実施例４
BK7からなる基板上に表４に示す六層構成（図３）の膜を形成し、反射鏡10を製造した。第１層及び第２層は真空蒸着法により形成し、第３層のシリカエアロゲル膜はゾルゲル法により形成し、第３層〜第６層はスパッタリングにより形成した。
【表４】
2016109785.tif 000006
【００４４】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図10に示す。図10に示すように、入射角０°でも70°でも波長400〜700 nmにおける反射率が97.5％以上と高かった。
【００４５】
実施例５
BK7からなる基板上に表５に示す七層構成（図５）の膜を形成し、反射鏡10を製造した。第１層及び第２層及び第４層〜第７層は真空蒸着法により形成し、第３層のシリカエアロゲル膜はゾルゲル法により形成した。
【表５】
2016109785.tif 000007
【００４６】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図11に示す。図11に示すように、入射角０°でも70°でも波長400〜700 nmにおける反射率が97.5％以上と高かった。
【００４７】
比較例１
S-BSL7（オハラ製）からなる基板上に表６に示す四層構成の膜を真空蒸着法により形成し、反射鏡10を製造した。
【表６】
2016109785.tif 000008
【００４８】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図12に示す。図12に示すように、波長400 nmで０°入射光の反射率は96.8％程度と高かったが、70°入射光の反射率は95.7％と低かった。
【００４９】
比較例２
S-BSL7（オハラ製）からなる基板上に表７に示す六層構成の膜を真空蒸着法により形成し、反射鏡10を製造した。
【表７】
2016109785.tif 000009
【００５０】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図13に示す。図13に示すように、波長400 nmで０°入射光の反射率が97.3％、70°入射光の反射率が96.5％と低かった。
【００５１】
比較例３
S-BSL7（オハラ製）からなる基板上に表８に示す六層構成の膜を形成し、反射鏡10を製造した。第１層、第２層及び第４層〜第６層は真空蒸着法により形成し、第３層のシリカエアロゲル膜はゾルゲル法により形成した。
【表８】
2016109785.tif 000010
【００５２】
上記反射鏡10に垂直に光を入射（０°入射）させたときの分光反射率と、反射鏡10の垂線に対して70°の入射角を有する光を入射（70°入射）させたときの分光反射率とを、それぞれシミュレーションにより求めた。得られた結果を図14に示す。図14に示すように、入射角０°でも70°でも波長400〜700 nmにおける反射率が97.5％以上と高かった。
【００５３】
実施例１〜５及び比較例１〜３の反射鏡の耐久性を確認するために、温度60℃、湿度90%RHの条件下で300時間の耐湿試験を以下の方法で行った。得られた結果を表９に示す。表９に示すように、銀による反射膜上にAl2O3膜を形成することにより、耐環境性が向上していることが分かる。
【表９】
2016109785.tif 000011
【図１】
2016109785.tif 000012
【図２】
2016109785.tif 000013
【図３】
2016109785.tif 000014
【図４】
2016109785.tif 000015
【図５】
2016109785.tif 000016
【図６】
2016109785.tif 000017
【図７】
2016109785.tif 000018
【図８】
2016109785.tif 000019
【図９】
2016109785.tif 000020
【図１０】
2016109785.tif 000021
【図１１】
2016109785.tif 000022
【図１２】
2016109785.tif 000023
【図１３】
2016109785.tif 000024
【図１４】
2016109785.tif 000025
【図１５】
2016109785.tif 000026